КЕРАМИЧЕСКАЯ МАССА
CERAMIC MASS

Изобретение относится к промышленности строительных материалов, в частности к составам керамических масс, которые могут быть использованы для изготовления изделий декоративно-художественного и хозяйственно-бытового назначения.
Известна керамическая: масса, содержащая, мас.%: глину 15,0-35,0; мел 5,0-18,0; плиточный бой 2,0-5,0; компонент из группы перлит, нефелиновый концентрат 15,0-20,0; трепел 40,0-45,0 [1].
Задача изобретения состоит в снижении себестоимости изделий, полученных из керамической массы.
Технический результат достигается тем, что керамическая масса, включающая глину, плиточный бой, нефелиновый концентрат, дополнительно содержит молотый и просеянный через сито №0,63 бой силикатного кирпича, при следующем соотношении компонентов, мас.%: глина 84,5-88,0; плиточный бой 1,0-1,5; нефелиновый концентрат 8,0-10,0; указанный бой кирпича 3,0-4,0.
2
2
3
2
3
3
В составе керамической массы быть использованы глины, содержащие, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32.
В качестве плиточного боя может быть использован бой бракованной облицовочной плитки после обжига.
2
2
3
2
3
2
2
Нефелиновый концентрат имеет состав. мас.%: SiO 43,0-45,0; AlO 28,0-30,0; FeO 3,0-4,0; CaO 1,0-1,5; NaO+KO 16,0-18,0; п.п.п. 1,0-2,0.
В таблице приведены составы керамической массы.
Компоненты
Состав, мас.%:
1
2
3
Глина
88,0
86,5
84,5
Плиточный бой
1,0
1,0
1,5
Нефелиновый концентрат
8,0
9,0
10,0
Молотый бой силикатного кирпича
3,0
3,5
4,0
Компоненты дозируют в требуемых количествах, размалывают, просеивают через сито № 0,63, смешивают и готовят керамическую массу с влажностью 18-24%. Из керамической массы формуют изделия, сушат их до влажности 2-6%, наносят (напыляют) на их поверхность слой цветной глазури и при температуре 1000°С проводят обжиг.
Использование предложенной керамической массы позволит снизить себестоимость керамических изделий на 10-15% в сравнении с себестоимостью изделий, изготовленных из керамической массы [1].
Источник информации
1. SU 937416, С04В 33/00, 1982.